(57)【要約】【課題】  埋め込み酸化膜の厚さを減ずる熱処理を行った際に熱処理温度等の不均一性が原因となって発生する埋め込み酸化膜の面内分布の悪化を所定の範囲内に制御し、埋め込み酸化膜の膜厚均一性に優れたＳＯＩウェーハを製造することを目的とする。【解決手段】  埋め込み酸化膜上にＳＯＩ層が形成されたＳＯＩウェーハ材料に、埋め込み酸化膜の厚さを減ずる熱処理を行うことによって、所定の埋め込み酸化膜厚を有するＳＯＩウェーハを製造する方法において、埋め込み酸化膜の厚さを減ずる熱処理を行うＳＯＩウェーハ材料のＳＯＩ層の厚さを、熱処理により減ずる酸化膜の厚さと、熱処理により発生する埋め込み酸化膜の面内レンジの変化量の許容値との比に応じて算出し、該算出されたＳＯＩ層の厚さとなるようにボンドウェーハを薄膜化して得られたＳＯＩウェーハ材料に、埋め込み酸化膜の厚さを減ずる熱処理を行うＳＯＩウェーハの製造方法。【選択図】図１
2010141127.tif 000002
【特許請求の範囲】
【請求項１】
ボンドウェーハとベースウェーハの少なくとも一方の表面に酸化膜を形成し、該形成した酸化膜を介して前記ボンドウェーハとベースウェーハとを貼り合わせ、その後ボンドウェーハを薄膜化することで得られた、埋め込み酸化膜上にＳＯＩ層が形成されたＳＯＩウェーハ材料に、前記埋め込み酸化膜の厚さを減ずる熱処理を行うことによって、所定の埋め込み酸化膜厚を有するＳＯＩウェーハを製造する方法において、
前記埋め込み酸化膜の厚さを減ずる熱処理を行うＳＯＩウェーハ材料のＳＯＩ層の厚さを、前記熱処理により減ずる酸化膜の厚さと、前記熱処理により発生する埋め込み酸化膜の面内レンジの変化量の許容値との比に応じて算出し、該算出されたＳＯＩ層の厚さとなるように前記ボンドウェーハを薄膜化して得られたＳＯＩウェーハ材料に、埋め込み酸化膜の厚さを減ずる熱処理を行うことを特徴とするＳＯＩウェーハの製造方法。
【請求項２】
前記熱処理により減ずる酸化膜の厚さを、４０ｎｍ以下として前記ＳＯＩウェーハ材料のＳＯＩ層の厚さを算出することを特徴とする請求項１に記載のＳＯＩウェーハの製造方法。
【請求項３】
前記所定の埋め込み酸化膜厚を、３０ｎｍ以下とすることを特徴とする請求項１又は請求項２に記載のＳＯＩウェーハの製造方法。
【請求項４】
前記埋め込み酸化膜の厚さを減ずる熱処理を、水素ガス、アルゴンガス、またはこれらの混合ガス雰囲気下で１０００℃以上の温度で行うことを特徴とする請求項１乃至請求項３のいずれか一項に記載のＳＯＩウェーハの製造方法。
【請求項５】
前記ＳＯＩウェーハ材料は、イオン注入剥離法によって作製することを特徴とする請求項１乃至請求項４のいずれか一項に記載のＳＯＩウェーハの製造方法。
【発明の詳細な説明】
【技術分野】
【０００１】
本発明は、絶縁体上にシリコン単結晶層が形成されたＳＯＩ（Ｓｉｌｉｃｏｎ  Ｏｎ  Ｉｎｓｕｌａｔｏｒ）構造を有するＳＯＩウェーハを製造する方法に関する。
【背景技術】
【０００２】
デバイス世代が進むにつれ、高性能化トレンド目標を満たす為には、従来のバルクシリコンウェーハを用いたスケーリング効果だけでは対応できず、新たなデバイス構造が必要とされ、その出発原料としてＳＯＩウェーハが着目されている。さらに、ＳＯＩウェーハを使用したデバイスの種類の広がりから、ＳＯＩ層の厚さと共に、埋め込み酸化膜の厚さについても、幅広い範囲での要求がある。
【０００３】
このＳＯＩウェーハの代表的な製造方法として、シリコンウェーハに酸素イオンを高濃度で打ち込んだ後に高温で熱処理を行ってウェーハ内に酸化膜を形成するＳＩＭＯＸ法や、貼り合わせ法と呼ばれる方法等がある。貼り合わせ法とは、ＳＯＩ層を形成するボンドウェーハと支持基板となるベースウェーハのうちの少なくとも一方に酸化膜を形成し、その酸化膜を介してボンドウェーハとベースウェーハとを貼り合わせた後ボンドウェーハを薄膜化することによって、絶縁体である埋め込み酸化膜上にＳＯＩ層が形成されたＳＯＩウェーハを製造する方法である。
【０００４】
この貼り合わせ法を利用したＳＯＩウェーハの製造方法の中でも、薄いＳＯＩ層の作製においては、均一で幅広い膜厚範囲でＳＯＩ作製が可能である点から、貼り合わせ法の一つであるイオン注入剥離法（スマートカット（登録商標）法とも呼ばれる。）を用いて作製されたＳＯＩウェーハが主流となっている。
【０００５】
一般に、イオン注入剥離法において、埋め込み酸化膜は、貼り合わせを行う前の段階でウェーハ上に酸化膜を成長させることで形成され、この貼り合わせ前の酸化膜成長時に酸化膜の厚さを制御することにより、ＳＯＩウェーハの埋め込み酸化膜の厚さを制御でき、その制御範囲としては広く実施することが可能である。しかしながら、埋め込み酸化膜が薄い場合については、貼り合わせの実施が困難になる傾向にあり、ＳＯＩウェーハにボイドやブリスターと呼ばれる欠陥が発生しやすくなり、更には貼り合わせが実施されずにＳＯＩ層が形成されないといった問題が発生した。
【０００６】
また、イオン注入層での剥離を行ってＳＯＩ層を形成した後でも、ＳＯＩ層の厚さや表面状態を調整することを目的として、各種の熱処理が施される場合があるが、この際に表面のＳＯＩ層の厚さのみならず、埋め込み酸化膜の厚さが変化することが知られており、埋め込み酸化膜の厚さの制御においてはＳＯＩウェーハ作製時の熱処理工程も制御することが必要となる。つまり、更にはＳＯＩウェーハ作製時の熱処理工程を制御することで、埋め込み酸化膜の厚さを積極的に調整することが可能になる。
このように、ＳＯＩウェーハを作製する際に埋め込み酸化膜の厚さを減ずるための熱処理を行って埋め込み酸化膜の厚さを調整する方法として、特許文献１、特許文献２の方法が知られている。
【０００７】
特許文献１及び特許文献２のように、埋め込み酸化膜が最終目標厚さよりも厚い状態となるよう貼り合わせを行い、後のＳＯＩウェーハ作製時の熱処理工程で減厚化を行う方法により、欠陥の少ないＳＯＩウェーハを作製する方法が開発された。しかしながら、この方法では、熱処理で用いるガスや熱処理温度等の不均一性が原因となり、埋め込み酸化膜の減厚分の面内均一性が悪くなり、結果として埋め込み酸化膜の面内分布が悪化するという問題が発生した。
【０００８】
【特許文献１】特開２００４−２２１１９８号公報
【特許文献２】特開２００６−１５６７７０号公報
【発明の開示】
【発明が解決しようとする課題】
【０００９】
本発明は、上記事情に鑑みなされたもので、埋め込み酸化膜上にＳＯＩ層が形成されたＳＯＩウェーハ材料に、埋め込み酸化膜の厚さを減ずる熱処理を行ってＳＯＩウェーハを製造する方法において、埋め込み酸化膜の厚さを減ずる熱処理を行った際に熱処理温度等の不均一性が原因となって発生する埋め込み酸化膜の面内分布の悪化を所定の範囲内に制御し、埋め込み酸化膜の膜厚均一性に優れたＳＯＩウェーハを製造することを目的とする。
【課題を解決するための手段】
【００１０】
上記課題を解決するため、本発明では、ボンドウェーハとベースウェーハの少なくとも一方の表面に酸化膜を形成し、該形成した酸化膜を介して前記ボンドウェーハとベースウェーハとを貼り合わせ、その後ボンドウェーハを薄膜化することで得られた、埋め込み酸化膜上にＳＯＩ層が形成されたＳＯＩウェーハ材料に、前記埋め込み酸化膜の厚さを減ずる熱処理を行うことによって、所定の埋め込み酸化膜厚を有するＳＯＩウェーハを製造する方法において、前記埋め込み酸化膜の厚さを減ずる熱処理を行うＳＯＩウェーハ材料のＳＯＩ層の厚さを、前記熱処理により減ずる酸化膜の厚さと、前記熱処理により発生する埋め込み酸化膜の面内レンジの変化量の許容値との比に応じて算出し、該算出されたＳＯＩ層の厚さとなるように前記ボンドウェーハを薄膜化して得られたＳＯＩウェーハ材料に、埋め込み酸化膜の厚さを減ずる熱処理を行うことを特徴とするＳＯＩウェーハの製造方法を提供する（請求項１）。
【００１１】
このように、埋め込み酸化膜の厚さを減ずる熱処理を行うＳＯＩウェーハ材料のＳＯＩ層の厚さを、熱処理により減ずる酸化膜の厚さと、熱処理により発生する埋め込み酸化膜の面内レンジ（埋め込み酸化膜の最大膜厚から最小膜厚を差し引いた値）の変化量の許容値との比に応じて算出し、算出されたＳＯＩ層の厚さとなるように前記ボンドウェーハを薄膜化して得られたＳＯＩウェーハ材料に、埋め込み酸化膜の厚さを減ずる熱処理を行うことにより、熱処理によって所望の厚さに減厚された埋め込み酸化膜の面内レンジを、所望の範囲に制御することができ、最終的には埋め込み酸化膜の膜厚均一性に優れたＳＯＩウェーハを製造することができる。
【００１２】
また、前記熱処理により減ずる酸化膜の厚さを、４０ｎｍ以下として前記ＳＯＩウェーハ材料のＳＯＩ層の厚さを算出することが好ましい（請求項２）。
４０ｎｍを超える厚さを減厚しようとすると、高温長時間の熱処理が必要とされたり、あるいは、熱処理時のＳＯＩ層の厚さを極めて薄くする必要があり現実的ではないため、減ずる酸化膜の厚さは、４０ｎｍ以下が好ましい。
【００１３】
また、前記所定の埋め込み酸化膜厚を、３０ｎｍ以下とすることができる（請求項３）。
このように、本発明のＳＯＩウェーハの製造方法は、３０ｎｍ以下の埋め込み酸化膜を有するＳＯＩウェーハを製造する場合に好適に利用でき、埋め込み酸化膜の膜厚均一性に優れたＳＯＩウェーハを製造することができる。
【００１４】
また、前記埋め込み酸化膜の厚さを減ずる熱処理を、水素ガス、アルゴンガス、またはこれらの混合ガス雰囲気下で１０００℃以上の温度で行うことが好ましい（請求項４）。
このように、埋め込み酸化膜の厚さを減ずる熱処理を、水素ガス、アルゴンガス、またはこれらの混合ガス雰囲気下で１０００℃以上の温度で行うことができる。
【００１５】
また、前記ＳＯＩウェーハ材料は、イオン注入剥離法によって作製することができる（請求項５）。
このように、イオン注入剥離法を用いてボンドウェーハの薄膜化を行いＳＯＩウェーハ材料を作製することによって、膜厚均一性が優れているＳＯＩ層を形成することができる。
【発明の効果】
【００１６】
本発明のＳＯＩウェーハの製造方法であれば、熱処理によって所定の厚さに減厚された埋め込み酸化膜の面内レンジを所望の範囲内に制御することができ、最終的には埋め込み酸化膜の膜厚均一性に優れたＳＯＩウェーハを提供することができる。
【発明を実施するための最良の形態】
【００１７】
以下、本発明についてより具体的に説明する。
前述のように、従来、埋め込み酸化膜を最終目標厚さよりも厚くなるよう、少なくとも一方の表面に酸化膜が形成されたボンドウェーハとベースウェーハとを貼り合わせ、その後ボンドウェーハを薄膜化することで得られたＳＯＩウェーハ材料に、埋め込み酸化膜の厚さを減ずる熱処理を行うことによって、ボイドやブリスターといった欠陥の少ないＳＯＩウェーハを作製する方法が行われていた。しかしながら、この方法では、埋め込み酸化膜の厚さを減ずる熱処理における熱処理温度等の面内での不均一性が原因となり、結果として埋め込み酸化膜の面内分布が悪化するという問題が発生した。
【００１８】
特開２００４−２２１１９８号公報によれば、埋め込み酸化膜の厚さを減ずる熱処理を行った際の、熱処理により減ずる酸化膜の厚さの程度が、表面のＳＯＩ層に依存することが知られていた。
【００１９】
更に、本発明者らは、鋭意研究により、埋め込み酸化膜の面内分布の悪化も、表面のＳＯＩ層の厚さに応じて変化することを発見した。そして、熱処理により減ずる埋め込み酸化膜の厚さと、その熱処理により変化（悪化）する埋め込み酸化膜の膜厚の面内レンジの変化量の許容値との比に応じてＳＯＩウェーハ材料のＳＯＩ層の厚さを算出し、算出されたＳＯＩ層の厚さとなるようにボンドウェーハを薄膜化して得られたＳＯＩウェーハ材料に、埋め込み酸化膜の厚さを減ずる熱処理を行うことによって、熱処理により発生する埋め込み酸化膜の面内レンジの変化（悪化）量を所望の範囲内に調整できることを見出し、本発明を完成させた。
【００２０】
なお、ＳＯＩ層の最終的な厚さは、本来はウェーハを使用するユーザー側の目的に応じた要求仕様により決定されるものであるが、ＳＯＩウェーハ作製工程途中の埋め込み酸化膜を減ずる工程におけるＳＯＩ層の厚さ（ＳＯＩウェーハ材料のＳＯＩ層の厚さ）自体は、ＳＯＩウェーハ作製工程の各条件を設定する際に作製者の裁量により決定する余地をもつものであり、その後の工程において最終的にＳＯＩ層の厚さを要求仕様に合わせ調整することができるので、ユーザー側の最終的な要求膜厚を決定する上での自由度に何ら影響を与えるものではない。
【００２１】
以下、本発明のＳＯＩウェーハの製造方法について詳細に説明するが、本発明は、これらに限定されるものではない。
【００２２】
まず、埋め込み酸化膜の厚さを減ずる熱処理を行うＳＯＩウェーハ材料のＳＯＩ層の厚さを決定するために、熱処理により減ずる酸化膜の厚さと、熱処理により発生する埋め込み酸化膜の面内レンジの変化量との比と、ＳＯＩ層の厚さとの関係を算出する。
以下に、熱処理により減ずる酸化膜の厚さと熱処理により発生する埋め込み酸化膜の
面内レンジの変化量との比と、ＳＯＩ層の厚さの関係を求めるための一例を示す。
【００２３】
直径３００ｍｍのシリコン単結晶からなる鏡面研磨ウェーハ（結晶方位＜１００＞）を用い、イオン注入剥離法（注入イオン：水素イオン８×１０１６／ｃｍ２）によりＳＯＩウェーハ材料（熱処理により埋め込み酸化膜（ＢＯＸ）を減厚する処理を行うための材料）を様々な条件で作製し、１００％アルゴン雰囲気下、１２００℃の熱処理を行ってＢＯＸの減厚を行うことによってＳＯＩウェーハを１１枚作製する。
【００２４】
表１に、各サンプルのＳＯＩ膜厚、埋め込み酸化膜の厚さを減ずる熱処理前後のＢＯＸ厚、ＢＯＸ厚レンジ、ＢＯＸ厚の減少量（Ｓ）、ＢＯＸ厚レンジの変化量（Ｎ）の測定値を示す。
尚、ＳＯＩ膜厚及びＢＯＸ厚は面内の平均値であり、ＢＯＸ厚レンジは面内膜厚の最大値と最小値の差を示している。
また、ＢＯＸ厚の減少量（Ｓ）とＢＯＸ厚レンジの変化量（Ｎ）との比（Ｓ／Ｎ）から、ｄＳ／Ｎ［ｄＢ］を下記の式１より算出した結果を表１中に示し、ｄＳ／Ｎ［ｄＢ］とＳＯＩ膜厚との関係を、図１に記した。
ｄＳ／Ｎ［ｄＢ］＝２０×ｌｏｇ（Ｓ／Ｎ）      （式１）
【００２５】
【表１】
2010141127.tif 000003
図１によればｄＳ／Ｎ［ｄＢ］はＳＯＩ膜厚（Ｔ）と比例関係にあることがわかる。
（直線の近似式は、ｄＳ／Ｎ［ｄＢ］＝０．０７２８Ｔ＋２．２７であった。）
【００２６】
本発明は、埋め込み酸化膜の厚さを減ずる熱処理を行うＳＯＩウェーハ材料のＳＯＩ層の厚さ（ＳＯＩ膜厚Ｔ）が、熱処理により減ずる酸化膜の厚さ（ＢＯＸ厚の減少量Ｓ）と
、熱処理により発生する埋め込み酸化膜の面内レンジの変化量（Ｎ）との比から算出した
ｄＳ／Ｎ［ｄＢ］と、上記の相関関係を有することを利用するものである。
【００２７】
以下に、上記のようにｄＳ／Ｎ［ｄＢ］とＳＯＩ層の厚さ（Ｔ）との相関関係が得られた後の本発明の製造方法についてさらに詳しく説明する。本発明の製造方法の好適な態様として、イオン注入剥離法によりＳＯＩウェーハを製造する場合について説明する。
【００２８】
先ず、シリコン単結晶からなる２枚の鏡面研磨ウェーハを準備する。この２枚のシリコンウェーハのうち、一方のウェーハはデバイスの仕様に合った支持基板となるベースウェーハであり、他方はＳＯＩ層となるボンドウェーハである。次に、そのうちの少なくとも一方の表面に酸化膜を形成する。続いて、ボンドウェーハの表層部に水素イオンを注入して、イオンの平均進入深さにおいてウェーハ表面に平行なイオン注入層を形成する。このとき、ボンドウェーハに注入するイオンは、希ガスイオンでも良い。
【００２９】
ボンドウェーハにイオン注入層を形成した後、ボンドウェーハの水素イオンを注入した方の面を、酸化膜を介してベースウェーハに密着させる。このとき、例えば常温の清浄な雰囲気下で２枚のウェーハの表面同士を接触させることにより、接着剤等を用いることなくウェーハ同士を貼り合わせることができる。
【００３０】
そして、ウェーハ同士を貼り合わせた後、ボンドウェーハを薄膜化してＳＯＩ層を形成する。ボンドウェーハの薄膜化は、例えば不活性ガス雰囲気下約５００℃の温度で剥離熱処理を加えて、上記の水素イオン注入でボンドウェーハに形成したイオン注入層を境界面として剥離することによって、ＳＯＩウェーハ材料の作製を容易に行うことができる。このＳＯＩウェーハ材料作製の際、ＳＯＩ層の厚さが、後に行う熱処理により減ずる酸化膜の厚さと、熱処理により発生する埋め込み酸化膜の面内レンジの変化量の許容値との比に応じて算出されたＳＯＩ層の厚さとなるように、ボンドウェーハの薄膜化を行う。なお、ボンドウェーハの薄膜化において、剥離面のダメージ層の除去と貼り合わせ強度を高めるため、犠牲酸化処理を行っても良い。
また、ボンドウェーハの薄膜化は、研削・研磨あるいはエッチング等をすることによっても行うことができる。
【００３１】
次いで、設定したＳＯＩ層の厚さを有するＳＯＩウェーハ材料に、埋め込み酸化膜を減ずる熱処理を行う。その後、要求仕様に応じたＳＯＩ層の厚さとするために、犠牲酸化処理や気相エッチング等、ＳＯＩ層膜厚の調製を行う。
【００３２】
このように、ＳＯＩウェーハ材料のＳＯＩ層の厚さを設定することにより、所望の厚さに減厚された埋め込み酸化膜の面内レンジを、所望の範囲に制御することができ、最終的には埋め込み酸化膜の膜厚均一性に優れたＳＯＩウェーハを製造することができる。
【００３３】
以下に、より具体的なＳＯＩウェーハ材料のＳＯＩ層の厚さを設定する方法を以下に記載する。
【００３４】
本発明のＳＯＩウェーハの製造方法は、主に、最終製品としての埋め込み酸化膜の厚さが１００ｎｍ以下の製品を製造する際に好適に用いることができる。特開２００４−２２１１９８号公報に記載されている通り、貼り合わせ前の酸化膜の厚さを制御する方法で、埋め込み酸化膜の厚さが１００ｎｍ以下となるＳＯＩウェーハを製造しようとすると、ボイドやブリスターと呼ばれる貼り合わせ不良が多発し、製造歩留が極端に低下する。貼り合わせ面にプラズマ処理を行えば、室温での貼り合わせ強度が高まるため、埋め込み酸化膜の厚さが１００ｎｍ以下であっても、ボイドやブリスターを発生させずに貼り合わせが可能となるが、それでも３０ｎｍ程度が最小厚限度であるため、それ以下の埋め込み酸化膜の厚さを有するＳＯＩウェーハを高歩留で作製する場合には、本発明のように、ＳＯＩウェーハ材料に対して高温熱処理を施し埋め込み酸化膜を減厚する手法が有効である。
【００３５】
そこで、最終製品であるＳＯＩウェーハの埋め込み酸化膜の厚さが１０ｎｍの場合を例に説明する。埋め込み酸化膜の厚さが１０ｎｍの場合に要求される面内均一性が±５％とすると、その許容できる面内レンジは１ｎｍになるが、製品ウェーハ間のバラツキも考慮すると、面内レンジは半分の０．５ｎｍに制御することが好ましい。
【００３６】
一方、貼り合わせ面にプラズマ処理を行うことによりＳＯＩウェーハ材料の埋め込み酸化膜の厚さを３０ｎｍ程度まで薄くできるとして、その場合、少なくとも一方のウェーハに３０ｎｍの酸化膜を形成して貼り合わせることになるが、形成された酸化膜の面内レンジは、現状では最低でも０．１５ｎｍ程度あるので、埋め込み酸化膜の厚さが３０ｎｍのＳＯＩウェーハ材料を熱処理して２０ｎｍに減厚する際に許容される面内レンジの変化量Ｎは、０．３５ｎｍ（＝０．５ｎｍ−０．１５ｎｍ）となる。
【００３７】
すなわち、Ｓ＝２０ｎｍ、Ｎ＝０．３５ｎｍからｄＳ／Ｎ［ｄＢ］＝２０×ｌｏｇ（２０／０．３５）＝３５ｄＢが算出される。この値を図１の近似線に適用すると、ＳＯＩ膜厚として約４５０ｎｍが算出される。これに従って、ＳＯＩウェーハ材料のＳＯＩ膜厚（埋め込み酸化膜の厚さを減ずる熱処理を行う際のＳＯＩ層の厚さ）が４５０ｎｍになるようにＳＯＩウェーハ材料を製造すれば良い。
【００３８】
このように、予め求めておいたＳＯＩ層の厚さとｄＳ／Ｎ［ｄＢ］との相関関係を利用して、ＳＯＩウェーハ材料のＳＯＩ層の厚さを設定することができるが、熱処理により減ずる酸化膜の厚さＳは４０ｎｍ以下とすることが好ましい。４０ｎｍを超える厚さを減厚しようとすると、高温長時間の熱処理が必要とされたり、あるいは、熱処理時のＳＯＩ層の厚さを極めて薄くする必要があるため現実的ではない。
【００３９】
このように、埋め込み酸化膜の厚さを減ずる熱処理を行うＳＯＩウェーハ材料のＳＯＩ層の厚さを、熱処理により減ずる酸化膜の厚さと、熱処理により発生する埋め込み酸化膜の面内レンジの変化量の許容値との比に応じて算出し、算出されたＳＯＩ層の厚さとなるようにボンドウェーハを薄膜化して得られたＳＯＩウェーハ材料に、埋め込み酸化膜の厚さを減ずる熱処理を行うと、埋め込み酸化膜の面内レンジを所望の範囲に制御することができ、最終的には、埋め込み酸化膜の膜厚均一性に優れたＳＯＩウェーハを製造することができる。
【実施例】
【００４０】
以下、本発明の実施例及び比較例を示して本発明をより具体的に説明するが、本発明はこれらに限定されるものではない。
【００４１】
（実施例）ＳＯＩ層５０ｎｍ、ＢＯＸ厚２５ｎｍのＳＯＩウェーハの製造
（設定条件）
以下のように、熱処理により減ずる埋め込み酸化膜の厚さ（Ｓ）と、熱処理により発生する埋め込み酸化膜の面内レンジの変化量の許容値（Ｎ）を決定し、ｄＳ／Ｎ［ｄＢ］を算出した。
熱処理により減ずる埋め込み酸化膜の厚さ（Ｓ）：１０ｎｍ
熱処理により発生する埋め込み酸化膜の面内レンジの変化量の許容値（Ｎ）：０．８ｎｍ
ｄＳ／Ｎ［ｄＢ］＝２０×ｌｏｇ（１０／０．８）＝２２ｄＢ
図１の近似線よりＳＯＩウェーハ材料のＳＯＩ膜厚を２７０ｎｍに設定した。
【００４２】
（ＳＯＩウェーハ材料の作製）
一方のシリコン単結晶ウェーハ（ボンドウェーハ）に熱酸化膜を３５ｎｍ（面内レンジ０．２ｎｍ）形成し、酸化膜を通して水素イオンを注入し、窒素プラズマ処理（処理条件：室温、ガス流量１１５ｓｃｃｍ、圧力０．４Ｔｏｒｒ（５３．３Ｐａ）、出力１００Ｗ、１５秒）を施した他方のシリコン単結晶ウェーハ（ベースウェーハ）と室温で貼り合わせ、５００℃、３０分の熱処理を加えてイオン注入層で剥離した。
剥離後のウェーハのＳＯＩ膜厚は３００ｎｍ、埋め込み酸化膜の厚さが３５ｎｍであった。
その後、剥離面のダメージ層の除去と貼り合わせ強度を高めるため、酸化性雰囲気下、９００℃の熱処理を行ってＳＯＩ層表面に熱酸化膜を形成し、形成した熱酸化膜をＨＦ水溶液により除去する処理（犠牲酸化処理）を行うことによって、ＳＯＩ膜厚２７０ｎｍ、埋め込み酸化膜厚３５ｎｍのＳＯＩウェーハ材料を作製した。
【００４３】
（埋め込み酸化膜の減厚処理）
上記で製造したＳＯＩウェーハ材料に、１００％アルゴン雰囲気下で１２００℃、２時間の減厚熱処理を行った。熱処理後の埋め込み酸化膜の厚さは２５．２ｎｍ、面内レンジ０．９５ｎｍであった。
【００４４】
（ＳＯＩ膜厚の調製）
１０００℃のパイロジェニック酸化によりＳＯＩ表面に熱酸化膜を４９０ｎｍ形成後、ＨＦ水溶液にて酸化膜を除去することにより、ＳＯＩ膜厚を５０ｎｍに調整した。
【００４５】
（比較例）ＳＯＩ層５０ｎｍ、ＢＯＸ厚２５ｎｍのＳＯＩウェーハの製造
（ＳＯＩウェーハ材料の作製）
一方のシリコン単結晶ウェーハ（ボンドウェーハ）に熱酸化膜を３５ｎｍ（面内レンジ０．２ｎｍ）形成し、その酸化膜を通して水素イオン注入し、窒素プラズマ処理（処理条件：室温、ガス流量１１５ｓｃｃｍ、圧力０．４Ｔｏｒｒ（５３．３Ｐａ）、出力１００Ｗ、１５秒）を施した他方のシリコン単結晶ウェーハ（ベースウェーハ）と室温で貼り合わせ、５００℃、３０分の熱処理を加えてイオン注入層で剥離した。
剥離後のウェーハのＳＯＩ膜厚は１４０ｎｍ、埋め込み酸化膜の厚さは３５ｎｍであった。その後、剥離面のダメージ層の除去と貼り合わせ強度を高めるため、酸化性雰囲気下、９００℃の熱処理を行ってＳＯＩ層表面に熱酸化膜を形成し、その熱酸化膜をＨＦ水溶液により除去する処理（犠牲酸化処理）を行う事によって、ＳＯＩ膜厚１００ｎｍ、埋め込み酸化膜厚３５ｎｍのＳＯＩウェーハ材料を作製した。
【００４６】
（埋め込み酸化膜の減厚処理）
上記で製造したＳＯＩウェーハ材料に、１００％アルゴン雰囲気下で１２００℃、１時間の減厚熱処理を行った。熱処理後の埋め込み酸化膜の厚さは、２４．６ｎｍ、面内レンジ３．５ｎｍであった。
【００４７】
（ＳＯＩ膜厚の調整）
１０００℃のパイロジェニック酸化によりＳＯＩ表面に熱酸化膜を１１０ｎｍ形成後、ＨＦ水溶液にて酸化膜除去することにより、ＳＯＩ膜厚を５０ｎｍに調整した。
【００４８】
以上のように、本発明を適用した実施例においては、埋め込み酸化膜の厚さを減ずる熱処理を行い、最終製品となるＳＯＩウェーハを作製した場合であっても、埋め込み酸化膜の面内レンジを目標値（製品の規格値）である１．０ｎｍ以内に抑制することができた。
一方、比較例では、埋め込み酸化膜の減厚を行う際のＳＯＩ層の厚さの設定に本発明を適用することなく、後の工程の犠牲酸化処理によるＳＯＩ膜厚調整を容易にするため、ＳＯＩ膜厚として比較的薄いＳＯＩ層の厚さに設定したが、その結果、熱処理後の埋め込み酸化膜の面内レンジが極めて悪化し、製品の規格値を満足することができなかった。
【００４９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００５０】
【図１】ＳＯＩ層の厚さとｄＳ／Ｎ［ｄＢ］との相関関係を示した図である。
【図１】
2010141127.tif 000004
【手続補正書】
【提出日】平成21年11月11日(2009.11.11)
【手続補正１】
【補正対象書類名】明細書
【補正対象項目名】００３６
【補正方法】変更
【補正の内容】
【００３６】
一方、貼り合わせ面にプラズマ処理を行うことによりＳＯＩウェーハ材料の埋め込み酸化膜の厚さを３０ｎｍ程度まで薄くできるとして、その場合、少なくとも一方のウェーハに３０ｎｍの酸化膜を形成して貼り合わせることになるが、形成された酸化膜の面内レンジは、現状では最低でも０．１５ｎｍ程度あるので、埋め込み酸化膜の厚さが３０ｎｍのＳＯＩウェーハ材料を熱処理して２０ｎｍ減厚する際に許容される面内レンジの変化量Ｎは、０．３５ｎｍ（＝０．５ｎｍ−０．１５ｎｍ）となる。